(57)【特許請求の範囲】
【請求項１】
下記一般式（１）
ＲｆＲ１ａＳｉ（ＯＲ２）３−ａ（１）
（式中、Ｒｆはフッ素を含む有機基、Ｒ１はＣ１〜Ｃ１０のアルキル基、Ｃ１〜Ｃ１０の置換アルキル基、アリール基、置換アリール基を表す。ａは０または１の整数である。Ｒ２はＣ１〜Ｃ４のアルキル基を表す。）
で示されるアルコキシケイ素化合物、
下記一般式（２）
ＸＲ３ｂＳｉ（ＯＲ４）３−ｂ（２）
（式中、Ｘはエポキシ基を含む有機基、Ｒ３はＣ１〜Ｃ１０のアルキル基、Ｃ１〜Ｃ１０の置換アルキル基、アリール基、置換アリール基を表す。ｂは０または１の整数である。Ｒ４はＣ１〜Ｃ４のアルキル基を表す。）
で示されるアルコキシケイ素化合物、
及び下記一般式（３）
ＹｃＲ５ｄＳｉ（ＯＲ６）４−ｃ−ｄ（３）
（式中、Ｙは（メタ）アクリル基を含む有機基、Ｒ５はＣ１〜Ｃ１０のアルキル基、Ｃ１〜Ｃ１０の置換アルキル基、アリール基、置換アリール基を表す。ｃは１の整数、ｄは０〜２の整数である。Ｒ６はＣ１〜Ｃ４のアルキル基を表す。）
で示されるアルコキシケイ素化合物を塩基性触媒の存在下、共加水分解縮合させることにより得られる分子量４００〜５００００のフッ素含有ポリシロキサン（Ａ）を感光性樹脂組成物の固形分を１００重量％としたとき５〜９５重量％含有する感光性樹脂組成物。
【請求項２】
さらに光重合開始剤（Ｂ）を含有する請求項１に記載の感光性樹脂組成物。
【請求項３】
光重合開始剤（Ｂ）として、光カチオン重合開始剤と光ラジカル重合開始剤を併用することを特徴とする請求項２に記載の感光性樹脂組成物。
【請求項４】
請求項１乃至請求項３のいずれか一項に記載の感光性樹脂組成物を硬化して得られる硬化物。
【請求項５】
請求項４に記載の硬化物を含有する物品。
【発明の詳細な説明】
【技術分野】
【０００１】
本発明は、新規な低屈折フッ素含有ポリシロキサン、及びそれと光重合開始剤から成る感光性樹脂組成物に関するものであり、さらには得られた硬化物が耐熱性、透明性に優れることから、主として液晶ディスプレイ用パネル、ＣＣＤ、カラーフィルター保護膜等のクリヤーコーティング剤、レジスト下層膜に適した感光性樹脂組成物およびその硬化物に関するものである。
【背景技術】
【０００２】
近年、低屈折率高分子材料の光学用物品への進出は著しく、液晶ディスプレイ用パネル、カラーフィルター、ＣＣＤ用保護膜、眼鏡レンズ、フレネルレンズ、レンチキュラーレンズ、光ディスク、光ファイバー、光導波路等への検討が盛んに行われている。その中でも、液晶ディスプレイ用パネルのクリヤーコーティングや、カラーフィルターの段差を平滑にすることおよび後工程での薬品処理や加熱からカラーフィルターを保護するクリヤーコーティング等への検討が行われている。このような目的のため、現在、アクリル系の低屈折率樹脂（特許文献１、２）、アクリル系とエポキシ系を併用した低屈折率樹脂（特許文献３）が提案されている。また、エポキシ基含有ケイ素化合物を含む組成物として、特許文献４、特許文献５、特許文献６には耐熱性に優れた硬化物を与える組成物が、特許文献７には高硬度・基板への密着性に優れた硬化物を与える組成物がそれぞれ提案されているが、優れた塗布性や耐熱性を併せ持つのではなかった。
【０００３】
【特許文献１】特開平１０−１８２７４５号公報
【特許文献２】特開２００４−３１５３２号公報
【特許文献３】特開平１１−２７０２号公報
【特許文献４】特開２００４−４３６９６号公報
【特許文献５】特開２００４−２５６６０９号公報
【特許文献６】特開２００４−３４６１４４号公報
【特許文献７】特開２００５−１５５８１号公報
【発明の開示】
【発明が解決しようとする課題】
【０００４】
これまでの低屈折率樹脂組成物は一般に屈折率を低くすればするほどフッ素導入比率が増加し、塗布性や耐熱性の低下を招いていた。特に電子材料用途のようなスピンコートによってμｍレベル薄膜化塗布が行われるようになった近年では塗布膜の平坦性や多層有機膜間での均一性などが問われ、このような最先端技術分野には塗布性が非常に重要な要求特性となってきた。単膜の平坦性だけでなく、上層ないしは下層有機膜に対してハジキによる塗布欠陥の無い低屈折率樹脂組成物が求められるようになってきた。また、デバイスの信頼性向上や鉛フリーはんだのような新たな課題が浮上し、材料に対する耐熱性の要求が一段と厳しくなってきており、塗布性、耐熱性に優れた低屈折率樹脂が求められている。
【課題を解決するための手段】
【０００５】
本発明者は、前記課題を解決すべく、鋭意研究を行った結果本発明に至った。
すなわち本発明は、
下記一般式（１）
ＲｆＲ１ａＳｉ（ＯＲ２）３−ａ（１）
（式中、Ｒｆはフッ素を含む有機基、Ｒ１はＣ１〜Ｃ１０のアルキル基、Ｃ１〜Ｃ１０の置換アルキル基、アリール基、置換アリール基を表す。ａは０または１の整数である。Ｒ２はＣ１〜Ｃ４のアルキル基を表す。）
で示されるアルコキシケイ素化合物、
下記一般式（２）
ＸＲ３ｂＳｉ（ＯＲ４）３−ｂ（２）
（式中、Ｘはエポキシ基を含む有機基、Ｒ３はＣ１〜Ｃ１０のアルキル基、Ｃ１〜Ｃ１０の置換アルキル基、アリール基、置換アリール基を表す。ｂは０または１の整数である。Ｒ４はＣ１〜Ｃ４のアルキル基を表す。）
で示されるアルコキシケイ素化合物、
及び下記一般式（３）
ＹｃＲ５ｄＳｉ（ＯＲ６）４−ｃ−ｄ（３）
（式中、Ｙは（メタ）アクリル基を含む有機基、Ｒ５はＣ１〜Ｃ１０のアルキル基、Ｃ１〜Ｃ１０の置換アルキル基、アリール基、置換アリール基を表す。ｃは０または１の整数、ｄは０〜２の整数である。Ｒ６はＣ１〜Ｃ４のアルキル基を表す。）
で示されるアルコキシケイ素化合物を塩基性触媒の存在下、共加水分解縮合させることにより得られるフッ素含有ポリシロキサン（Ａ）、
（２）一般式（１）の化合物において、Ｒｆがフッ素原子を１〜２０個有する有機基、一般式（２）の化合物において、Ｘがグリシドキシ基で置換されたＣ１〜Ｃ４のアルキル基又はオキシラン基を持ったＣ５〜Ｃ８のシクロアルキル基で置換されたアルキル基である化合物であり、一般式（３）の化合物において、Ｙが(メタ)アクリロキシ基で置換されたＣ１〜Ｃ４のアルキル基である（１）記載のフッ素含有ポリシロキサン（Ａ）、
（３）（１）又は（２）記載のフッ素含有ポリシロキサン（Ａ）を含有する感光性樹脂組成物、
（４）さらに光重合開始剤（Ｂ）を含有する（３）に記載の感光性樹脂組成物、
（５）光重合開始剤（Ｂ）として、光カチオン重合開始剤と光ラジカル重合開始剤を併用することを特徴とする（４）に記載の感光性樹脂組成物、
（６）（３）乃至（５）のいずれか一項に記載の感光性樹脂組成物を硬化して得られる硬化物、
（７）（６）に記載の硬化物を含有する物品、
に関する。
【発明の効果】
【０００６】
本発明のフッ素含有ポリシロキサン（Ａ）を用いた感光性樹脂組成物は低屈折率でかつ塗布性に優れており、さらにその硬化物は耐熱性に優れるため、光学用物品、特に液晶ディスプレイ用パネル、カラーフィルター保護膜、ＣＣＤ保護膜等のクリヤーコーティング剤として有用である。
【発明を実施するための最良の形態】
【０００７】
本発明のフッ素含有ポリシロキサン（Ａ）は、一般式（１）、一般式（２）、及び一般式（３）で示されるアルコキシケイ素化合物を塩基性触媒の存在下共加水分解縮合することにより得られる。
ＲｆＲ１ａＳｉ（ＯＲ２）３−ａ（１）
（式中、Ｒｆはフッ素を含む有機基、Ｒ１はＣ１〜Ｃ１０のアルキル基、Ｃ１〜Ｃ１０の置換アルキル基、アリール基、置換アリール基を表す。ａは０または１の整数である。Ｒ２はＣ１〜Ｃ４のアルキル基を表す。）
ＸＲ３ｂＳｉ（ＯＲ４）３−ｂ（２）
（式中、Ｘはエポキシ基を含む有機基、Ｒ３はＣ１〜Ｃ１０のアルキル基、Ｃ１〜Ｃ１０の置換アルキル基、アリール基、置換アリール基を表す。ｂは０または１の整数である。Ｒ４はＣ１〜Ｃ４のアルキル基を表す。）
ＹｃＲ５ｄＳｉ（ＯＲ６）４−ｃ−ｄ（３）
（式中、Ｙは（メタ）アクリル基を含む有機基、Ｒ５はＣ１〜Ｃ１０のアルキル基、Ｃ１〜Ｃ１０の置換アルキル基、アリール基、置換アリール基を表す。ｃは０または１の整数、ｄは０〜２の整数である。Ｒ６はＣ１〜Ｃ４のアルキル基を表す。）
【０００８】
本発明で使用する、一般式（１）のフッ素置換された有機基を有するアルコキシケイ素化合物中のフッ素置換された有機基Ｒｆとしては、フッ素置換された有機基であれば特に制限はないが、フッ素で置換された鎖状又は環状アルキル基が挙げられ、例えば、フッ素が３個以上のＣ１〜Ｃ１４のフルオロアルキル基、フッ素が４個以上のＣ３〜Ｃ１４のフルオロシクロアルキル基が例示される。これらの中でフッ素原子を３個〜２０個有するＣ１〜Ｃ１０のフルオロアルキル基、例えば、トリフルオロメチル基、トリフルオロエチル基、トリフルオロプロピル基、トリフルオロブチル基、トリフルオロペンチル基、トリフルオロヘキシル基、トリフルオロオクチル基、トリフルオロデシル基、パーフルオロエチル基、パーフルオロプロピル基、ヘキサフルオロイソプロピル基、ノナフルオロヘキシル基、ヘプタデカフルオロデシル基が好ましい。
【０００９】
本発明で使用する、一般式（２）のアルコキシケイ素化合物中のエポキシ基を有する有機基Ｘとしては、エポキシ基を有する有機基であれば特に制限はないが、例えば、グリシドキシ基が結合したＣ１〜Ｃ４のアルキル基、グリシジル基、オキシラン基を持ったＣ５〜Ｃ８のシクロアルキル基で置換されたＣ１〜Ｃ６のアルキル基が挙げられる。Ｃ４以下のオキシグリシジル基が結合したグリシドキシアルキル基としては例えば、２−グリシドキシエチル、３−グリシドキシプロピル、４−グリシドキシブチル等のＣ４以下のオキシグリシジル基が結合したグリシドキシアルキル基が挙げられ、オキシラン基を持ったＣ５〜Ｃ８のシクロアルキル基で置換されたアルキル基としては例えば、２−（３，４−エポキシシクロヘキシル）エチル基、３−（３，４−エポキシシクロヘキシル）プロピル基、２−（３，４−エポキシシクロヘプチル）エチル基、β−（３，４エポキシシクロヘキシル）プロピル基、β−（３，４−エポキシシクロヘキシル）ブチル基、β−（３，４−エポキシシクロヘキシル）ペンチル基等が挙げられる。これらの中で、Ｃ１〜Ｃ３のアルキル基にオキシグリシジル基が結合したグリシドキシアルキル基、オキシラン基を持ったＣ５〜Ｃ８のシクロアルキル基で置換されたＣ３以下のアルキル基、例えば、２−グリシドキシエチル基、３−グリシドキシプロピル基、２−（３，４−エポキシシクロヘキシル）エチル基が好ましい。
【００１０】
本発明で使用する、一般式（３）のアルコキシケイ素化合物中の(メタ)アクリル基を有する有機基Ｙとしては、(メタ)アクリル基を有する有機基であれば特に制限はないが、例えば、メタクリロキシメチル基、２−メタクリロキシエチル基、３−メタクリロキシプロピル基、４−メタクリロキシブチル基、アクリロキシメチル基、２−アクリロキシエチル基、３−アクリロキシプロピル基、４−アクリロキシブチル基等の（メタ）アクリロキシ基で置換されたＣ１〜Ｃ４のアルキル基が挙げられる。これらの中で（メタ）アクリロキシ基で置換されたＣ１〜Ｃ３のアルキル基、例えば２−メタクリロキシエチル基、３−メタクリロキシプロピル基、２−アクリロキシエチル基、３−アクリロキシプロピル基が好ましい。
【００１１】
本発明で使用する一般式（１）における置換基Ｒ１、一般式（２）における置換基Ｒ３、一般式（３）における置換基Ｒ５としては、例えば、メチル基、エチル基、ｎ−プロピル基、ｉ−プロピル基、ｎ−ブチル基、ｔ−ブチル基、ｎ−ペンチル基、ｉ−ペンチル基、アミル基、へキシル基、オクチル基、２−エチルヘキシル基、ノニル基、デシル基等の直鎖状または分岐状のＣ１〜Ｃ１０のアルキル基または置換アルキル基、アリール基、置換アリール基等が挙げられる。これらの中で、Ｃ１〜Ｃ６のアルキル基、アリール基が好ましい。
【００１２】
また、一般式（１）における置換基Ｒ２、一般式（２）における置換基Ｒ４、一般式（３）における置換基Ｒ６としては、例えば、メチル基、エチル基、ｎ−プロピル基、ｉ−プロピル基、ｎ−ブチル基、ｉ−ブチル基、ｔｅｒｔ−ブチル基等のＣ１〜Ｃ４のアルキル基が挙げられる。これらＲ２、Ｒ４、Ｒ６は、相溶性、反応性等の反応条件の観点から、メチル又はエチルであることが好ましい。
【００１３】
一般式（１）の化合物として用いることの出来る化合物の好ましい具体例としては、例えば、トリフルオロメチルトリメトキシシラン、トリフルオロメチルトリエトキシシラン、トリフルオロエチルトリメトキシシラン、トリフルオロエチルトリエトキシシラン、トリフルオロプロピルトリメトキシシラン、トリフルオロプロピルトリエトキシシラン、トリフルオロブチルトリメトキシシラン、トリフルオロブチルトリエトキシシラン、トリフルオロペンチルトリメトキシシラン、トリフルオロペンチルトリエトキシシラン、トリフルオロヘキシルトリメトキシシラン、トリフルオロヘキシルトリエトキシシラン、トリフルオロオクチルトリメトキシシラン、トリフルオロオクチルトリエトキシシラン、トリフルオロデシルトリメトキシシラン、トリフルオロデシルトリエトキシシラン、パーフルオロエチルトリメトキシシラン、パーフルオロエチルトリエトキシシラン、パーフルオロプロピルトリメトキシシラン、パーフルオロプロピルトリエトキシシラン、ヘキサフルオロイソプロピルトリメトキシシラン、ヘキサフルオロイソプロピルトリエトキシシラン、ノナフルオロヘキシルトリメトキシシラン、ノナフルオロヘキシルトリエトキシシラン、ヘプタデカフルオロデシルトリメトキシシラン、ヘプタデカフルオロデシルトリエトキシシラン等が挙げられ、信越化学工業株式会社、チッソ株式会社、東レ・ダウコーニング株式会社などから入手可能である。
【００１４】
これら一般式（１）で示されるアルコキシケイ素化合物は、単独で用いてもよく、２種以上を用いても良い。
【００１５】
一般式（２）の化合物として用いることのできる化合物の好ましい具体例としては、例えば、２−グリシドキシエチルトリメトキシシラン、２−グリシドキシエチルトリエトキシシラン、２−グリシドキシエチルメチルジメトキシシラン、２−グリシドキシエチルメチルジエトキシシラン、３−グリシドキシプロピルトリメトキシシラン、３−グリシドキシプロピルトリエトキシシラン、３−グリシドキシプロピルメチルジメトキシシラン、３−グリシドキシプロピルメチルジエトキシシラン、２−（３，４−エポキシシクロヘキシル）エチルトリメトキシシラン、２−（３，４−エポキシシクロヘキシル）エチルトリエトキシシラン、２−（３，４−エポキシシクロヘキシル）エチルメチルジメトキシシラン、２−（３，４−エポキシシクロヘキシル）エチルメチルジエトキシシラン等が挙げられ、信越化学工業株式会社、チッソ株式会社、東レ・ダウコーニング株式会社などから入手可能である。
【００１６】
これら一般式（２）で示されるアルコキシケイ素化合物は、単独で用いてもよく、２種以上を用いても良い。
【００１７】
一般式（３）の化合物として用いることのできる化合物の内、(メタ)アクリル基を有する化合物の好ましい具体例としては、例えば、２−メタクリロキシエチルトリメトキシシラン、２−メタクリロキシエチルトリエトキシシラン、３−メタクリロキシプロピルトリメトキシシラン、３−メタクリロキシプロピルトリエトキシシラン、２−アクリロキシエチルトリメトキシシラン、２−アクリロキシエチルトリエトキシシラン、３−アクリロキシプロピルトリメトキシシラン、３−アクリロキシプロピルトリエトキシシラン、２−メタクリロキシエチルメチルジメトキシシラン、２−メタクリロキシエチルメチルジエトキシシラン、３−メタクリロキシプロピルメチルジメトキシシラン、３−メタクリロキシプロピルメチルジエトキシシラン、２−アクリロキシエチルメチルジメトキシシラン、２−アクリロキシエチルメチルジエトキシシラン、３−アクリロキシプロピルメチルジメトキシシラン、３−アクリロキシプロピルメチルジエトキシシラン等が挙げられ、信越化学工業株式会社、チッソ株式会社、東レ・ダウコーニング株式会社などから入手可能である。
【００１８】
また、一般式（３）で示される化合物の内、（メタ）アクリル基を有しない化合物として用いることのできる化合物の好ましい具体例としては、例えば、メチルトリメトキシシラン、メチルトリエトキシシラン、イソブチルトリメトキシシラン、イソブチルトリエトキシシラン、ヘキシルトリメトキシシラン、ヘキシルトリエトキシシラン、オクチルトリメトキシシラン、オクチルトリエトキシシラン、デシルトリメトキシシラン、デシルトリエトキシシラン、フェニルトリメトキシシラン、フェニルトリエトキシシラン、ジメチルジメトキシシラン、ジメチルジエトキシシラン、ジフェニルジメトキシシラン、ジフェニルジエトキシシラン等が挙げられる。
【００１９】
これら一般式（３）で示されるアルコキシケイ素化合物は、単独で用いてもよく、２種以上を用いても良い。なお、本発明においては、一般式（３）で示される化合物は（メタ）アクリル基を有する化合物、すなわち一般式（３）のｃが１である場合が好ましい。
【００２０】
本発明のフッ素含有ポリシロキサン（Ａ）は、一般式（１）、一般式（２）、及び一般式（３）のアルコキシケイ素化合物を、一般式（１）、一般式（２）及び一般式（３）のアルコキシケイ素化合物の合計重量を１００重量％とした場合、一般式（１）は１〜７０重量％、好ましくは５〜６５重量％、一般式（２）は３〜８０重量％、好ましくは５〜７０重量％、一般式（３）は３〜７０重量％、好ましくは５〜６０重量％の割合となるように混合し、共加水分解縮合させることにより得ることが出来る。また、共加水分解縮合のために添加する水の添加量としては反応系全体のアルコキシ基１モルに対して０．１〜１．５モル当量が好ましく、０．２〜１．２モル当量が特に好ましい。
【００２１】
上記縮合反応に使用する触媒は塩基性であれば特に限定されないが、水酸化ナトリウム、水酸化カリウム、水酸化リチウム、水酸化セシウム、炭酸ナトリウム、炭酸カリウム、炭酸水素ナトリウム、炭酸水素カリウムなどの無機塩基、アンモニア、トリエチルアミン、ジエチレントリアミン、ｎ−ブチルアミン、ジメチルアミノエタノール、トリエタノールアミン、テトラメチルアンモニウムハイドロオキサイドなどの有機塩基を使用することが出来る。これらの中でも、特に反応性制御の点から無機塩基、アンモニア、テトラメチルアンモニウムハイドロオキサイドが好ましい。触媒の添加量としては、反応に使用するアルコキシケイ素化合物の合計に対し、通常５×１０‐４〜７．５重量％、好ましくは１×１０‐３〜５重量％である。
【００２２】
縮合反応は、無溶剤または溶剤中で行うことができる。溶剤としては、一般式（１）、一般式（２）及び一般式（３）のアルコキシケイ素化合物を溶解する溶剤であれば特に制限はない。このような溶剤としては、例えばジメチルホルムアミド、ジメチルアセトアミド、テトラヒドロフラン、メチルエチルケトン、メチルイソブチルケトンのような非プロトン性極性溶媒、トルエン、キシレンのような芳香族炭化水素、メタノール、エタノール、イソプロピルアルコール等のアルコール類が例示できる。その中でも非プロトン性極性溶媒、アルコール類が好ましい。溶剤の使用量は、反応が円滑に進行する範囲であれば特に制限はないが、一般式（１）、一般式（２）及び一般式（３）の化合物の合計重量１００部に対して、通常５０〜９００重量部程度使用する。
【００２３】
縮合反応における反応温度は、触媒量にもよるが、通常２０〜１６０℃、好ましくは４０〜１４０℃である。又、反応時間は通常１〜１２時間である。
【００２４】
また反応時に分子中に（メタ）アクリル基の熱重合を防止するため、熱重合禁止剤の添加が好ましい。使用しうる熱重合禁止剤としては、具体的には例えば、ハイドロキノン、メチルハイドロキノン、ハイドロキノンモノメチルエーテル、ｔ−ブチルカテコール、２，６−ｔ−ブチル−ｐ−クレゾール等があげられ、一般式（１）、一般式（２）及び一般式（３）の化合物の合計重量１００重量部に対して、通常５〜２０００ｐｐｍ、好ましくは１０〜１０００ｐｐｍ程度使用する。
【００２５】
このようにして得られる本発明のフッ素含有ポリシロキサン（Ａ）の分子量は、重量平均分子量で４００〜５００００のものが好ましく、７５０〜３００００のものがより好ましい。重量平均分子量で４００未満の場合、組成物にした場合の硬化性が低下する傾向があり、５００００より大きい場合、組成物にした場合の相溶性の低下、粘度の上昇等の組成物としての物性低下が見られることがある。
【００２６】
本発明の感光性樹脂組成物は、本発明のフッ素含有ポリシロキサン（Ａ）、必要に応じて光重合開始剤を含有する。
【００２７】
本発明のフッ素含有ポリシロキサン（Ａ）の含有量は、感光性樹脂組成物の固形分を１００重量％としたとき５〜９５重量％、好ましくは２０〜８０重量％である。含有量が少ないと組成物の硬化物の硬度が低くなり、多いと組成物の粘度が高くなり、操作性が悪くなりやすい。
【００２８】
該光重合開始剤としては、通常の感光性樹脂組成物に使用されるものが挙げられ、具体的には例えば、ベンゼンジアゾニウムヘキサフルオロアンチモネート、ベンゼンジアゾニウムヘキサフルオロホスフェート、ベンゼンジアゾニウムヘキサフルオロボレート、トリスフェニルスルホニウムヘキサフルオロアンチモネート、トリフェニルスルホニウムヘキサフルオロホスフェート、トリフェニルスルホニウムヘキサフルオロボレート、４，４’−ビス［ビス（２−ヒドロキシエトキシフェニル）スルフォニオ］フェニルスルフィドビスヘキサフルオロホスフェート、ジフェニルヨードニウムヘキサフルオロアンチモネート、ジフェニルヨードニウムヘキサフルオロホスフェート、ジフェニル−４−チオフェノキシフェニルスルフォニウムヘキサフルオロホスフェート、４−メチルフェニル［４−（１−メチルエチル)フェニル］ヨードニウム テトラキス(ペンタフルオロフェニル)ボレート等の光カチオン重合開始剤類；ベンゾイン、ベンゾインメチルエーテル、ベンゾインエチルエーテル、ベンゾインプロピルエーテル、ベンゾインイソブチルエーテル等のベンゾイン類；アセトフェノン、２，２−ジエトキシ−２−フェニルアセトフェノン、１，１−ジクロロアセトフェノン、２−ヒドロキシ−２−メチル−フェニルプロパン−１−オン、ジエトキシアセトフェノン、１−ヒドロキシクロヘキシルフェニルケトン、２−メチル−１−〔４−（メチルチオ）フェニル〕−２−モルホリノプロパン−１−オンなどのアセトフェノン類；２−エチルアントラキノン、２−ターシャリーブチルアントラキノン、２−クロロアントラキノン、２−アミルアントラキノンなどのアントラキノン類；２，４−ジエチルチオキサントン、２−イソプロピルチオキサントン、２−クロロチオキサントンなどのチオキサントン類；アセトフエノンジメチルケタール、ベンジルジメチルケタールなどのケタール類；ベンゾフェノン、４−ベンゾイル−４’−メチルジフェニルサルファイド、４，４’−ビスメチルアミノベンゾフェノンなどのベンゾフェノン類；２，４，６−トリメチルベンゾイルジフェニルホスフィンオキサイド、ビス（２，４，６−トリメチルベンゾイル）−フェニルホスフィンオキサイド等のホスフィンオキサイド類等の光ラジカル重合開始剤類が挙げられる。これらの添加割合としては、感光性樹脂組成物の固形分を１００重量％としたとき、通常０．０１〜３０重量％、好ましくは、０．１〜２５重量％である。
【００２９】
上記の光重合開始剤は、単独または２種以上の混合物として使用しても良い。
【００３０】
更に、必要に応じて、トリエタノールアミン、メチルジエタノールアミンなどの第３級アミン、Ｎ，Ｎ−ジメチルアミノ安息香酸エチルエステル、Ｎ，Ｎ−ジメチルアミノ安息香酸イソアミルエステル等の安息香酸誘導体等の促進剤などと組み合わせて使用することができる。これらの促進剤の添加量としては、光重合開始剤１００重量部に対して、１００重量部以下の量である。
【００３１】
本発明の感光性樹脂組成物には、必要に応じて希釈剤を含有することができる。希釈剤としては、本発明の感光性樹脂組成物中の各成分を溶解するものであれば特に制限はなく、具体的には例えば、γ−ブチロラクトン、γ−カプロラクトン、γ−ヘプタラクトン、α−アセチル−γ−ブチロラクトン、ε−カプロラクトン等のラクトン類；ジオキサン、１，２−ジメトキシエタン、ジエチレングリコールジメチルエーテル、ジエチレングリコールジエチルエーテル、ジエチレングリコールジブチルエーテル、プロピレングリコールモノメチルエーテル、プロピレングリコールモノエチルエーテル、トリエチレングリコールジメチルエーテル、トリエチレングリコールジエチルエーテル、テトラエチレングリコールジメチルエーテル、テトラエチレングリコールジエチルエーテル等のエーテル類；エチレンカーボネート、プロピレンカーボネート等のカーボネート類；メチルエチルケトン、メチルイソブチルケトン、シクロヘキサノン等のケトン類；酢酸エチル、酢酸ブチル、エチルセロソルブアセテート、ブチルセロソルブアセテート、カルビトールアセテート、ブチルカルビトールアセテート、プロピレングリコールモノメチルエーテルアセテート等のエステル類；トルエン、キシレン、ジエチルベンゼン、シクロヘキサン等の炭化水素類；トリクロロエタン、テトラクロロエタン、モノクロルベンゼン等のハロゲン化炭化水素類；石油エーテル、石油ナフサ等の石油系有機溶剤等が挙げられる。これらは、単独又は２種以上を混合して使用してもよい。
【００３２】
これらの希釈剤を含有する場合、その使用量は、本発明の感光性樹脂組成物の塗布方法にもよるが、１〜９５重量％、好ましくは５〜９０重量％である。
【００３３】
本発明の感光性樹脂組成物は、更に用途に応じて、非反応性化合物、無機充填剤、有機充填剤、シランカップリング剤、粘着付与剤、消泡剤、レベリング剤、可塑剤、酸化防止剤、紫外線吸収剤、難燃剤、顔料、染料等の添加剤を適宜使用することができる。
上記添加剤は、公知公用のものであれば如何なるものも、その硬化性、樹脂特性を損なわない範囲で、特に制限無く使用することができる。
【００３４】
非反応性化合物とは、反応性が低いか、若しくは反応性の無い液状若しくは固体状のオリゴマーや樹脂であれば特に限定されないが、具体的には例えば、（メタ）アクリル酸アルキル共重合体、エポキシ樹脂、液状ポリブタジェン、ジシクロペンタジェン誘導体、飽和ポリエステルオリゴマー、キシレン樹脂、ポリウレタンポリマー、ケトン樹脂、ジアリルフタレートポリマー（ダップ樹脂）、石油樹脂、ロジン樹脂、フッ素系オリゴマー、シリコン系オリゴマーなどが挙げられる。
【００３５】
無機充填剤としては、例えば、二酸化珪素、酸化珪素、炭酸カルシウム、珪酸カルシウム、炭酸マグネシウム、酸化マグネシウム、タルク、カオリンクレー、焼成クレー、酸化亜鉛、硫酸亜鉛、水酸アルミニウム、酸化アルミニウム、ガラス、雲母、硫酸バリウム、アルミナホワイト、ゼオライト、シリカバルーン、ガラスバルーン、等を挙げることができる。これらの無機充填剤には、シランカップリング剤、チタネート系カップリング剤、アルミニウム系カップリング剤、ジルコネート系カップリング剤などを添加、反応させるなどの方法により、ハロゲン基、エポキシ基、水酸基、チオール基の官能基を持たせることもできる。
【００３６】
有機充填剤としては、例えば、ベンゾグアナミン樹脂、シリコーン樹脂、低密度ポリエチレン、高密度ポリエチレン、ポリオレフィン樹脂、エチレン・アクリル酸共重合体、ポリスチレン、アクリル共重合体、ポリメチルメタクリレート樹脂、フッ素樹脂、ナイロン１２、ナイロン６／６６、フェノール樹脂、エポキシ樹脂、ウレタン樹脂、ポリイミド樹脂などが挙げられる。
【００３７】
シランカップリング剤としては、例えば、γ−グリシドキシプロピルトレメトキシシラン又はγ−クロロプロピルトリメトキシシラン等のシランカップリング剤、テトラ（２，２−ジアリルオキシメチル−１−ブチル）ビス（ジトリデシル）ホスファイトチタネート、ビス（ジオクチルパイロホスフェート）エチレンチタネート等のチタネート系カップリング剤；アセトアルコキシアルミニウムジイソプロピレート等のアルミニウム系カップリング剤；アセチルアセトン・ジルコニウム錯体等のジルコニウム系カップリング剤、などが挙げられる。
【００３８】
本発明の感光性樹脂組成物を得るには、上記した各成分を混合すればよく、混合の順序や方法は特に限定されない。
【００３９】
本発明の感光性樹脂組成物は、１８０〜５００ｎｍの波長の紫外線又は可視光線を照射することによって重合させることができる。又、紫外線以外のエネルギー線の照射によって、あるいは、熱によっても硬化させることができる。
【００４０】
上記波長１８０〜５００ｎｍの紫外線又は可視光線の光発生源としては、例えば、低圧水銀ランプ、高圧水銀ランプ、超高圧水銀ランプ、メタルハライドランプ、ケミカルランプ、ブラックライトランプ、水銀−キセノンランプ、エキシマーランプ、ショートアーク灯、ヘリウム・カドミニウムレーザー、アルゴンレーザー、エキシマーレーザー、太陽光を挙げることができる。
【００４１】
本発明の感光性樹脂組成物のエネルギー線照射または加熱による硬化物を有する物品も本発明に含まれる。
【実施例】
【００４２】
以下、本発明を実施例で具体的に説明する。尚、本発明はこれら実施例に限定されるものではない。また、実施例中特に断りがない限り、部は重量部を示す。また、実施例中の各物性値は以下の方法で測定した。
（１）重量平均分子量：ゲルパーミエーションクロマトグラフィー（ＧＰＣ）法
（２）エポキシ当量：ＪＩＳ  Ｋ−７２３６に記載の方法で測定。
（３）粘度：Ｅ型粘度計にて測定。
（４）屈折率：屈折率計を使用しＤ線（５８９ｎｍ）、２５℃にて測定。
【００４３】
実施例１
トリフルオロプロピルトリメトキシシラン（信越化学工業株式会社製）１０９．１部、３−グリシドキシプロピルトリメトキシシラン（信越化学工業株式会社製）９４．５部、３−メタクリロキシプロピルトリメトキシシラン（信越化学工業株式会社製）２４．８部、メチルイソブチルケトン（信越化学工業株式会社製）４５６．８部、２，６−ｔ−ブチル−ｐ−クレゾール（東京化成工業株式会社製）０．６８部、０．５重量％炭酸カリウム（純正化学株式会社製）水溶液２７．０部を反応容器に仕込み、８０℃に昇温した。昇温後、８０℃にて５時間反応させた。反応終了後、洗浄液が中性になるまで水洗を繰り返した。次いで減圧下で溶媒を除去することによりポリシロキサン（Ａ−１）１５９部を得た。得られた化合物のエポキシ当量は４５６ｇ／ｅｑ、重量平均分子量は２５００、粘度は２２４Ｐａ・ｓ（２５℃）、屈折率は１．４３６（２５℃）であった。
【００４４】
実施例２
トリフルオロプロピルトリメトキシシラン１０９．１部、２−（３，４−エポキシシクロヘキシル）エチルトリメトキシシラン（信越化学工業株式会社製）７３．９部、３−メタクリロキシプロピルトリメトキシシラン４９．７部、メチルイソブチルケトン４６５．４部、２，６−ｔ−ブチル−ｐ−クレゾール０．６９部、０．１重量％水酸化カリウム水溶液２７．０部を反応容器に仕込み、８０℃に昇温した。昇温後、８０℃にて５時間反応させた。反応終了後、洗浄液が中性になるまで水洗を繰り返した。次いで減圧下で溶媒を除去することによりポリシロキサン（Ａ−２）１６２部を得た。得られた化合物のエポキシ当量は５６２ｇ/ｅｑ、重量平均分子量は１７００、粘度は１５５Ｐａ・ｓ（２５℃）、屈折率は１．４４６（２５℃）であった。
【００４５】
実施例３、４、比較例１
本発明のフッ素含有ポリシロキサン（Ａ）又は比較例１のポリシロキサン、光重合開始剤及び希釈溶剤を表１に記載の割合で秤量し、均一に混合することによって感光性樹脂組成物を作成した。作製した材料を用いて以下の試験を行い、結果を併せて表１に示した。
（塗布性）
調製した本発明の感光性樹脂組成物及び、比較例１の感光性樹脂組成物をシリコン基板上にスピンコートで１〜３μｍの膜厚となるように塗布した。得られた塗布膜をホットプレートで１００℃で１００秒間乾燥し、次いで超高圧水銀灯により２０秒間照射し、さらにホットプレートで２００℃、５分間加熱し硬化反応させ、硬化膜を得た。これらの塗布膜を目視により観察し、ストリエーションなどに代表される塗布ムラが無いか観察した。ムラが無いものを○、あるものを×とした。
（重ね塗布性）
上記のような塗布性を再び繰り返し、２層目の膜がいわゆるハジキによって塗られない部分が存在しないか観察した。ハジキが無いものを○、あるものを×とした。
（耐熱性）
上記塗布性評価によって得られた膜を削り取りサンプリングする。この試料を用いてＴＧ／ＤＴＡ評価装置によって試料の重量減少量をモニタリングし、耐熱性評価を行った。温度測定範囲としては３００℃まで上昇させ、２％の重量減少が起きたときの温度を比較した。
【００４６】
表１
配合量（ｇ）
実施例            比較例        
３          ４          １
Ａ−１                  １００              
Ａ−２                    −        １００
エポキシ樹脂１＊１        −          −        １００      
光重合開始剤１＊２      ２．５      ２．５      ２．５
光重合開始剤２＊３      ２．５      ２．５      ２．５
ＰＧＭＥＡ＊４          ２４５      ２４５      ２４５
塗布性                    ○          ○          ×
重ね塗布性                ○          ○          ×
耐熱性（℃）            ２３２      ２５５      ２１０
【００４７】
＊１：ダイセル化学工業株式会社製、セロキサイド２０２１（３，４−エポキシシクロヘキセニルメチル−３’，４’−エポキシシクロヘキセンカルボキシレート）
＊２：ローディア  ジャパン株式会社製、ＲＨＯＤＯＲＳＩＬ  ＰＨＯＴＯＩＮＩＴＩＡＴＯＲ ２０７４（４−メチルフェニル［４−（１−メチルエチル)フェニル］ヨードニウム テトラキス(ペンタフルオロフェニル)ボレート）
＊３：日本化薬株式会社製、ＫＡＹＡＣＵＲＥ  ＤＥＴＸ−Ｓ（ジエチルチオキサントン）
＊４：協和発行株式会社製、プロピレングリコールモノメチルエーテルアセテート
【００４８】
表１に示した結果から、本発明のフッ素含有ポリシロキサン（Ａ）を含有する感光性樹脂組成物は、塗布性、重ね塗布性が高い上、耐熱性が高い硬化物を与えることが出来る。